(57)【要約】潤滑粘度の油、油溶性チタン含有物質の形態の、重量で１ｐｐｍ〜１０００ｐｐｍのチタン、および少なくとも１種の潤滑剤添加剤を含有する、潤滑組成物は、エンジン油のデポジット制御、酸化、および濾過性などの特性に対して、有利な効果を提供する。種々の実施形態において、本発明は、上記潤滑組成物を調製するための方法、および上記潤滑組成物を機械デバイスに供給する工程を包含する、機械デバイスを潤滑するための方法をさらに提供する。【特許請求の範囲】
【請求項１】
内燃機関を潤滑させるための方法であって、該方法は、該機関に潤滑組成物を供給する工程を包含し、該潤滑組成物は、
（ａ）潤滑粘度の油；
（ｂ）２０，０００未満の数平均分子量を有する油溶性チタン含有物質の形態の、重量で約１ｐｐｍ〜約１０００ｐｐｍのチタン；
（ｃ）Ｔｉ含有酸化防止剤以外の酸化防止剤、および
（ｄ）Ｔｉ含有洗浄剤以外の金属含有洗浄剤、
を含有する、方法。
【請求項２】
前記油溶性チタン含有物質が、チタン（ＩＶ）アルコキシドまたはチタン（ＩＶ）カルボン酸塩を含有する、請求項１に記載の方法。
【請求項３】
前記油溶性チタン含有物質が、チタン（ＩＶ）イソプロポキシドを含有する、請求項１に記載の潤滑組成物。
【請求項４】
前記油溶性チタン含有物質が、チタンで修飾された分散剤を含有する、請求項１に記載の方法。
【請求項５】
前記油溶性チタン含有物質が、チタンアルコキシドとヒドロカルビル置換無水コハク酸との反応生成物を含有する、請求項１に記載の方法。
【請求項６】
前記油溶性チタン含有物質が、表面修飾されたＴｉＯ２ナノ粒子を含有する、請求項１に記載の方法。
【請求項７】
前記チタンの量が、重量で約１ｐｐｍ〜５０ｐｐｍ未満である、請求項１に記載の方法。
【請求項８】
前記組成物中のモリブデンの量が、重量で１５０ｐｐｍ未満である、請求項１に記載の方法。
【請求項９】
前記潤滑組成物が、
（ｅ）耐磨耗剤、および
（ｆ）分散剤、
からなる群より選択される少なくとも１種の添加剤をさらに含有する、請求項１に記載の方法。
【請求項１０】
前記耐磨耗剤が、リン含有耐磨耗剤を含有する、請求項９に記載の方法。
【請求項１１】
前記組成物が、重量で約１２００ｐｐｍ未満のリンを含有する、請求項９に記載の方法。
【請求項１２】
前記内燃機関が、ヘビーデューティーディーゼル機関である、請求項１に記載の方法。
【請求項１３】
潤滑組成物であって、
（ａ）潤滑粘度の油；
（ｂ）油溶性チタン含有物質の形態の、約１ｐｐｍ〜５０ｐｐｍ未満のチタンであって、該油溶性チタン含有物質は、チタンアルコキシド、チタンで修飾された分散剤、芳香族カルボン酸のチタン塩、および硫黄含有酸のチタン塩からなる群より選択される、チタン；ならびに
（ｃ）少なくとも１種の添加剤であって、
（ｉ）耐磨耗剤、
（ｉｉ）分散剤、
（ｉｉｉ）酸化防止剤、および
（ｉｖ）洗浄剤、
からなる群より選択される、添加剤、
を含有する、潤滑組成物。
【請求項１４】
潤滑組成物を調製するための方法であって、該方法は、請求項１３に記載の成分を混合する工程を包含する、方法。
【請求項１５】
請求項１４の成分を混合することにより調製された、組成物。
【発明の詳細な説明】
【技術分野】
【０００１】
（関連出願の引用）
本願は、２００５年３月２８日に出願された、米国仮出願番号６０／６６５，７１５からの優先権の利益を主張する。
【０００２】
（発明の背景）
本発明は、例えばエンジン油における、デポジット制御、酸化、および濾過性などの特性に対して有利な効果を有する、可溶性チタン含有物質を含有する潤滑剤組成物に関する。
【背景技術】
【０００３】
クランクケースの潤滑剤についての現在の提唱される仕様（例えば、乗用車のモータ油についてのＧＦ−４、およびヘビーデューティーディーゼル機関についてのＰＣ−１０）は、政府の仕様に合うために、次第に厳しくなる標準を詳細に記載する。特に問題とされるのは、硫黄およびリンの許容量である。これらの許容量を低下させることは、エンジンの性能、エンジンの磨耗、およびエンジン油の酸化に対する、重大な影響を有し得ると広く考えられている。このことは、エンジン油中のリンの含有量に大きく寄与するものが、歴史的に、亜鉛のジアルキルジチオリン酸塩（ＺＤＰ）であり、そしてＺＤＰは、エンジン油に耐磨耗特性および酸化防止特性を付与するために長期間使用されていたことに起因する。従って、エンジン油におけるＺＤＰの量が減少することは予想されるが、エンジンの性能、エンジンの磨耗、およびエンジン油の酸化という特性のうちの１つ以上を損なうことに対する保護を与えるための代用物が、必要とされる。このような改善された保護は、ＺＤＰおよび関連する物質が潤滑剤中に含有されても含有されなくても、望ましい。望ましい潤滑剤は、リン、硫黄、および灰分（すなわち、ＡＳＴＭ  Ｄ−８７４に従う硫酸化灰分（サンプルの金属含有量の尺度））のうちの１つ以上の量が少なくあり得る。
【０００４】
特許文献１（Ｓｃｈｗｉｎｄら、２００３年１１月４日）は、有機ポリスルフィドと、オーバーベース化組成物またはリン化合物もしくはホウ素化合物との組み合わせを含有する、潤滑組成物、濃縮物、およびグリースを開示する。基礎となる金属化合物中で使用され得る金属としては、（とりわけ）チタンが挙げられる。
【０００５】
特許文献２（Ｍａｔｈｕｒら、１９９９年１０月１９日）は、特定のチオリンエステル（ｔｈｉｏｐｈｏｓｐｈｏｒｕｓ  ｅｓｔｅｒ）を含有する、潤滑組成物、機能的流体およびグリースを開示する。ホウ素の耐磨耗剤または極圧剤が存在し得、これらの薬剤は、ホウ素化されたオーバーベース化金属塩であり得る。基本的な金属化合物の金属の例としては、（とりわけ）チタンが挙げられる。
【０００６】
特許文献３（Ｌａｎｇｅ，１９９８年９月２２日）は、潤滑油のための金属含有分散剤の粘度改質剤を開示し、これらの粘度改質剤は、α，β−不飽和カルボン酸をグラフト化された炭化水素ポリマーと、窒素と、炭化水素置換されたポリカルボン酸の金属含有誘導体との反応生成物を含有する。金属は、（とりわけ）チタンから選択され得る。
【０００７】
特許文献４（Ｓａｌｏｍｏｎら、１９９７年３月２５日）は、潤滑粘度の油と、カルボン酸誘導体と、アルカリ金属オーバーベース化塩とを含有する、潤滑組成物および濃縮物を開示する。油溶性の遷移金属含有組成物であり得る酸化防止剤もまた、開示される。この遷移金属は、（とりわけ）チタンから選択され得る。
【０００８】
表面修飾されたＴｉＯ２粒子の形態のチタンもまた、摩擦特性および磨耗特性を改善するための、流動パラフィンへの添加剤として開示されている。例えば、非特許文献１を参照のこと。
【特許文献１】米国特許第６，６２４，１８７号明細書
【特許文献２】米国特許第５，９６８，８８０号明細書
【特許文献３】米国特許第５，８１１，３７８号明細書
【特許文献４】米国特許第５，６１４，４８０号明細書
【非特許文献１】Ｑ．Ｘｕｅら，Ｗｅａｒ  ２１３，２９−３２，１９９７
【発明の開示】
【課題を解決するための手段】
【０００９】
チタン（例えば、特定のチタン化合物の形態で供給されるチタン）の存在は、上記特性のうちの１つ以上に対して、有利な効果を提供することが、ここで発見された。具体的には、チタンイソプロポキシドのような物質は、Ｋｏｍａｔｓｕホットチューブデポジットスクリーン試験（ＫＨＴ）、ＫＥＳ濾過性試験、分散剤パネルコークス器試験（エンジン油のデポジット形成傾向を評価するために使用される試験）、およびＣａｔ  １Ｍ−ＰＣ試験のうちの１つ以上に、有利な効果を付与する。
【００１０】
（発明の要旨）
本発明は、
（ａ）潤滑粘度の油；
（ｂ）油溶性チタン含有物質の形態の、重量で１ｐｐｍ〜１０００ｐｐｍのチタン；ならびに
（ｃ）少なくとも１種の添加剤であって、
（ｉ）耐磨耗剤、
（ｉｉ）分散剤、
（ｉｉｉ）酸化防止剤、および
（ｉｖ）洗浄剤、
からなる群より選択される、添加剤、
を含有する潤滑組成物を提供する。
【００１１】
別の実施形態において、本発明は、
（ａ）潤滑粘度の油；
（ｂ）油溶性チタン含有物質の形態の、重量で１ｐｐｍ〜５０ｐｐｍ未満のチタンであって、この油溶性チタン含有物質は、チタンアルコキシド、チタンで修飾された分散剤、芳香族カルボン酸のチタン塩、および硫黄含有酸のチタン塩からなる群より選択される、チタン；ならびに
（ｃ）少なくとも１種の添加剤であって、
（ｉ）耐磨耗剤、
（ｉｉ）分散剤、
（ｉｉｉ）酸化防止剤、および
（ｉｖ）洗浄剤、
からなる群より選択される、添加剤
を含有する潤滑組成物を提供する。
【００１２】
本発明は、上記要素を混合する工程を包含する、潤滑組成物を調製するための方法、および上記潤滑組成物を機械デバイスに供給する工程を包含する、機械デバイスを潤滑するための方法をさらに提供する。
【００１３】
本発明は、ヘビーデューティーサイクルなどの機関に上記潤滑組成物を供給することによって、この機関を潤滑させるための方法をさらに提供する。
【００１４】
１つの実施形態において、本発明は、内燃機関を潤滑させるための方法を提供し、この方法は、この機関に、
（ａ）潤滑粘度の油；
（ｂ）２０，０００未満の数平均分子量を有する油溶性チタン含有物質の形態の、重量で１ｐｐｍ〜１０００ｐｐｍのチタン；
（ｃ）Ｔｉ含有酸化防止剤以外の酸化防止剤、および
（ｄ）Ｔｉ含有洗浄剤以外の金属含有洗浄剤、
を含有する潤滑組成物を供給する工程を包含する。
【００１５】
別の実施形態において、本発明は、内燃機関を潤滑させるための方法を提供し、この方法は、この機関に、
（ａ）潤滑粘度の油；
（ｂ）２０，０００未満の数平均分子量を有する油溶性チタン含有物質の形態の、重量で１ｐｐｍ〜５０ｐｐｍ未満のチタン；
（ｃ）Ｔｉ含有酸化防止剤以外の酸化防止剤、および
（ｄ）Ｔｉ含有洗浄剤以外の金属含有洗浄剤、
を含有する潤滑組成物を供給する工程を包含する。
【発明を実施するための最良の形態】
【００１６】
（発明の詳細な説明）
種々の好ましい特徴および実施形態が、非限定的な例示によって、以下に記載される。
【００１７】
本発明の１つの要素は、潤滑粘度の油（基油とも称される）である。本発明の潤滑油組成物において使用される基油は、Ａｍｅｒｉｃａｎ  Ｐｅｔｒｏｌｅｕｍ  Ｉｎｓｔｉｔｕｔｅ（ＡＰＩ）Ｂａｓｅ  Ｏｉｌ  Ｉｎｔｅｒｃｈａｎｇｅａｂｉｌｉｔｙ  ＧｕｉｄｅｌｉｎｅｓにおいてＧｒｏｕｐ  Ｉ〜Ｇｒｏｕｐ  Ｖと指定される、基油のいずれかからなる群より選択され得る。これらの５つの基油の群は、以下のとおりである：
【００１８】
【表１】
2008534744.tif 000002
Ｇｒｏｕｐ  Ｉ、Ｇｒｏｕｐ  ＩＩおよびＧｒｏｕｐ  ＩＩＩは、鉱油のベースストックである。従って、潤滑粘度の油は、天然潤滑油または合成潤滑油、およびこれらの混合物を含有し得る。鉱油と合成油との混合物（特に、ポリαオレフィン油とポリエステル油との混合物）が、しばしば使用される。
【００１９】
天然油としては、動物油および植物油（例えば、ヒマシ油、ラード油および他の植物酸エステル）、ならびに鉱物潤滑油（例えば、液体石油および溶媒で処理された鉱物潤滑油または酸で処理された鉱物潤滑油（例えば、パラフィン系、ナフテン系、もしくは混合パラフィン−ナフテン系））が挙げられる。水素処理された油または水素分解された油は、潤滑粘度の有用な油の範囲内に含まれる。
【００２０】
石炭または頁岩由来の潤滑粘度の油もまた、有用である。合成潤滑油としては、炭化水素油およびハロ置換炭化水素油（例えば、重合オレフィンおよび相互重合オレフィン、ならびにこれらの混合物、アルキルベンゼン、ポリフェニル（例えば、ビフェニル、テルフェニル、およびアルキル化ポリフェニル）、アルキル化ジフェニルエーテルおよびアルキル化ジフェニルスルフィドならびにこれらの誘導体、アナログおよびホモログ）が挙げられる。
【００２１】
アルキレンオキシドポリマーおよびインターポリマー、ならびにこれらの誘導体、ならびに末端ヒドロキシル基が、例えば、エステル化またはエーテル化により修飾されているものは、使用され得る公知の合成潤滑油の他のクラスを構成する。
【００２２】
使用され得る別の適切なクラスの合成潤滑油としては、ジカルボン酸と、Ｃ５〜Ｃ１２モノカルボン酸と、ポリオールまたはポリオールエーテルとから作製されるエステルが挙げられる。他の合成潤滑油としては、リン含有酸、ポリマーのテトラヒドロフラン、ケイ素ベースの油（例えば、ポリアルキルシロキサン油、ポリアリールシロキサン油、ポリアルコキシシロキサン油、またはポリアリールオキシシロキサン油、およびシリケート油）が挙げられる。
【００２３】
水素処理されたナフテン系油、およびＦｉｓｃｈｅｒ−Ｔｒｏｐｓｃｈ気液合成手順に続いて水素異性化（ｈｙｄｒｏｉｓｏｍｅｒｉｚａｔｉｏｎ）により調製された油もまた公知であり、そして使用され得る。
【００２４】
未精製油、精製油および再精製油は、本明細書中で上に開示された型の天然のものであっても合成のものであっても（これらのいずれかの２種類以上の混合物であっても）、本発明の組成物において使用され得る。未精製油とは、さらなる精製処理なしで、天然供給源または合成供給源から直接得られる油である。精製油は、１つ以上の特性を改善するために、１つ以上の精製工程でさらに処理されたことを除いて、未精製油と類似である。再精製油は、すでに使用された精製油に対する、精製油を得るために使用されたものと類似のプロセスによって得られる。このような再精製油は、しばしば、使用済み添加剤および油分解生成物の除去を目的とする技術によって、さらに処理される。
【００２５】
本発明はまた、油溶性チタン含有物質の形態、またはより一般的には、炭化水素に可溶性の物質の形態の、チタンを含有する。「油溶性」または「炭化水素に可溶性」とは、場合によって油または炭化水素（代表的に、鉱油）に、微視的規模または全体的規模で溶解または分散し、その結果、実用的な溶液または分散物が調製され得る、物質を意味する。有用な潤滑剤処方物を調製する目的で、チタン物質は、数日間または数週間にわたって、沈殿も沈降もしないべきである。このような物質は、分子規模で真の溶解度を示し得るか、または種々のサイズもしくは規模の凝集体の形態を示し得る。ただし、これらの凝集体は、全体的な規模では、溶解または分散している。油溶性チタン含有物質の性質は、広範であり得る。本発明において使用され得るチタン化合物、または本発明の油溶性物質の調製のために使用され得るチタン化合物のうちでも、種々のチタン（ＩＶ）化合物（例えば、酸化チタン（ＩＶ）；硫化チタン（ＩＶ）；硝酸チタン（ＩＶ）；チタン（ＩＶ）アルコキシド（例えば、チタンメトキシド、チタンエトキシド、チタンプロポキシド、チタンイソプロポキシド、チタンブトキシド）；ならびに他のチタン化合物またはチタン錯体（チタンフェネート；チタンのカルボン酸塩（例えば、２−エチル−１−３−ヘキサン二酸チタン（ＩＶ）もしくはクエン酸チタンもしくはオレイン酸チタン）；チタン（ＩＶ）２−エチルヘキソキシド；ならびにチタン（ＩＶ）（トリエタノールアミナト）イソプロポキシド）（ｔｉｔａｎｉｕｍ（ＩＶ）（ｔｒｉｅｔｈａｎｏｌａｍｉｎａｔｏ）ｉｓｏｐｒｏｐｏｘｉｄｅ））が挙げられるが、これらに限定されない）である。本発明に包含されるチタンの他の形態としては、チタンのリン酸塩（例えば、ジチオリン酸チタン（例えば、ジアルキルジチオリン酸塩））およびチタンのスルホン酸塩（例えば、アルキルスルホン酸塩）、または一般的には、チタン化合物と、塩（特に、油溶性塩）を形成する種々の酸物質との反応生成物が挙げられる。従って、チタン化合物は、とりわけ、有機酸、アルコール、およびグリコールから誘導され得る。Ｔｉ化合物はまた、Ｔｉ−Ｏ−Ｔｉ構造を含む、二量体形態またはオリゴマー形態として存在し得る。このようなチタン物質は、市販されているか、または当業者に明らかである適切な合成技術によって容易に調製され得る。これらの物質は、特定の化合物に依存して、室温で、固体または液体として存在し得る。これらの物質はまた、適切な不活性溶媒中の溶液形態として提供され得る。
【００２６】
別の実施形態において、チタンは、Ｔｉ修飾された分散剤（例えば、スクシンイミド分散剤）として供給され得る。このような物質は、チタンアルコキシドと、ヒドロカルビル置換された無水コハク酸（例えば、例えば、アルケニル無水コハク酸（またはアルキル無水コハク酸））との間で、チタン混合無水物を形成することによって、調製され得る。得られるチタン−コハク酸中間体は、直接使用され得るか、または多数の物質（例えば、（ａ）遊離した縮合可能なＮＨ官能性を有するポリアミンベースのスクシンイミド／アミド分散剤；（ｂ）ポリアミンベースのスクシンイミド／アミド分散剤の成分（すなわち、アルケニル無水コハク酸（またはアルキル無水コハク酸）およびポリアミン）、（ｃ）置換無水コハク酸と、ポリオール、アミノアルコール、ポリアミン、またはこれらの混合物との反応によって調製される、ヒドロキシ含有ポリエステル分散剤）のいずれかと反応させられ得る。あるいは、チタン−コハク酸中間体は、他の試薬（例えば、アルコール、アミノアルコール、エーテルアルコール、ポリエーテルアルコールもしくはポリオール、または脂肪酸）と反応させられ得、そしてその生成物は、Ｔｉを潤滑剤に与えるために直接使用されるか、または上記のようなコハク酸分散剤とさらに反応させられるかの、いずれかである。例として、（モルに基づいて）１部のチタン酸テトライソプロピルが、（モルに基づいて）２部のポリイソブタン置換無水コハク酸と、１４０℃〜１５０℃で５時間〜６時間反応して、チタン修飾された分散物または中間体を提供し得る。得られた物質（３０ｇ）は、ポリイソブテン置換無水コハク酸およびポリエチレンポリアミンの混合物由来のスクシンイミド分散物（１２７ｇ＋希釈油）と、１５０℃で１．５時間さらに反応させられて、チタン修飾されたスクシンイミド分散剤を生成し得る。
【００２７】
別の実施形態において、チタンは、チタンと塩形成および／またはキレート化している、トリルトリアゾールオリゴマーとして供給され得る。トリルトリアゾールの表面活性な特性は、この物質が、チタンのための送達系として働くことを可能にし、本明細書中で他の箇所に記載されるようなチタン性能の利点と、トリルトリアゾールの耐磨耗特性との両方を与える。１つの実施形態において、この物質は、最初にトリルトリアゾール（１．５当量）とホルムアルデヒド（１．５７当量）とを、不活性溶媒中で混合し、続いてジエタノールアミン（１．５当量）を添加し、次いで加熱および縮合水の除去を行いながら、ヘキサデシル無水コハク酸（１．５当量）および触媒量のメタンスルホン酸を添加することによって、調製され得る。この中間体は、チタンイソプロポキシド（０．５５４当量）と６０℃で反応させられ得、続いて減圧ストリップされて、赤色の粘性生成物を提供し得る。
【００２８】
チタンの他の形態（例えば、Ｑ．Ｘｕｅら，Ｗｅａｒ  ２１３，２９−３２，１９９７（Ｅｌｓｅｖｉｅｒ  Ｓｃｉｅｎｃｅ  Ｓ．Ａ．）により詳細に記載されるような、表面修飾されたに酸化チタンナノ粒子）もまた、提供され得る。この文献は、２−エチルヘキサン酸（２−ｅｔｈｙｌｈｅｘｏｉｃ  ａｃｉｄ）で表面修飾された、５ｎｍの平均直径を有するＴｉＯ２ナノ粒子を開示する。有機ヒドロカルビル鎖によりキャップされたこのようなナノ粒子は、非極性有機溶媒および極性が弱い有機溶媒に、よく分散すると記載されている。これらの合成は、Ｋ．Ｇ．Ｓｅｖｅｒｉｎらによって、Ｃｈｅｍ．Ｍａｔｅｒ．６，８９９０−８９８，１９９４に詳細に記載されている。
【００２９】
１つの実施形態において、チタンは、長鎖ポリマー（すなわち、高分子量のポリマー）の一部ではなく、長鎖ポリマーに結合してもいない。従って、チタン種は、これらの状況において、１５０，０００未満、１００，０００未満、３０，０００未満、２０，０００未満、１０，０００未満、５０００未満、３０００未満、２０００未満（例えば、約１０００または１０００未満）の数平均分子量を有し得る。チタンを上に開示されたように提供する非ポリマー種は、代表的に、このようなポリマーの分子量範囲未満である。例えば、チタンテトラアルコキシド（例えば、チタンイソプロポキシド）は、容易に計算され得るように、１０００以下、または３００以下の数平均分子量を有し得る。上記のような、チタンで修飾された分散剤は、３０００以下または２０００以下（例えば、約１０００）の数平均分子量を有する、ヒドロカルビル置換基を含み得る。
【００３０】
潤滑剤中に存在するチタンの量は、代表的に、重量で１ｐｐｍ〜１０００ｐｐｍ、あるいは１０ｐｐｍ〜５００ｐｐｍ、または１０ｐｐｍ〜１５０ｐｐｍ、または２０ｐｐｍ〜５００ｐｐｍ、または２０ｐｐｍ〜３００ｐｐｍ、または３０ｐｐｍ〜１００ｐｐｍ、あるいは、５０ｐｐｍ〜５００ｐｐｍであり得る。本発明において観察される、清浄性／耐汚損／酸化防止の利点は、化合物のアニオン性部分にかかわらず、比較的低濃度のチタン（例えば、重量で５ｐｐｍ〜１００ｐｐｍ、または８ｐｐｍ〜５０ｐｐｍ、または８ｐｐｍ〜４５ｐｐｍ、または１０ｐｐｍ〜４５ｐｐｍ、または１５ｐｐｍ〜３０ｐｐｍ、または１０ｐｐｍ〜２５ｐｐｍのチタン、あるいは重量で１ｐｐｍ〜５０ｐｐｍ未満、または８ｐｐｍ〜５０ｐｐｍ未満のＴｉ）において得られ得ると考えられる。５０ｐｐｍまたは７０ｐｐｍまたは１００ｐｐｍ過剰の量は、なお有効であると考えられるが、過剰なレベルのチタンを供給する費用と引き換えに得られる利点が次第に低くなり得る。８ｐｐｍまたは１０ｐｐｍよりはるかに低い量は、性能の特に有用な改善を提供しないかもしれず、そして１０００ｐｐｍを超える量は、さらなる費用を正当化するほどに充分なさらなる利点を提供しないかもしれない。
【００３１】
これらの限界は、調査される特定の系によって変動し得、そしてチタンと会合するアニオンまたは錯化剤によって、ある程度影響を受け得る。また、使用されるべき特定のチタン化合物の量は、チタンと会合するアニオン性基または錯化基の相対重量に依存する。例えば、チタンイソプロポキシドは、代表的に、１６．８重量％のチタンを含有する形態で市販される。従って、２０ｐｐｍ〜１００ｐｐｍの量のチタンが提供されるべきである場合、約１１９ｐｐｍ〜約５９５ｐｐｍ（すなわち、約０．０１重量％〜約０．０６重量％）のチタンイソプロポキシドが使用される、などである。
【００３２】
同様に、様々な性能の利点が、様々な特定のチタン化合物（すなわち、化合物の異なるアニオン性部分または錯化部分を有する化合物）を使用することによって得られ得る。例えば、表面修飾されたＴｉＯ２粒子は、摩擦特性および磨耗特性を付与し得る。同様に、チタンと塩形成および／またはキレート化したトリルトリアゾールオリゴマーは、耐磨耗特性を付与し得る。同じ様式で、比較的長い鎖のアニオン性部分、またはリンもしくは他の耐磨耗要素を含有するアニオン性部分を含むチタン化合物は、そのアニオンの耐磨耗特性により、耐磨耗性能を付与し得る。例としては、ネオデカン酸チタン；チタン２−エチルヘキソキシド；チタン（ＩＶ）２−プロパノラト、チタン（ＩＶ）トリス−イソオクタデカナト−Ｏ；チタン（ＩＶ）２，２（ビス−２−プロペノラトメチル）ブタノラト-（ｔｉｔａｎｉｕｍ（ＩＶ）２，２（ｂｉｓ−２−ｐｒｅｐｅｎｏｌａｔｏｍｅｔｈｙｌ）-ｂｕｔａｎｏｌａｔｏ）、チタン（ＩＶ）トリス−ネオデカナト−Ｏ；チタン（ＩＶ）２−プロパノラト、チタン（ＩＶ）トリス（ジオクチル）ホスファト−Ｏ；およびチタン（ＩＶ）２−プロパノラト、チタン（ＩＶ）トリス（ドデシル）ベンゼンスルファナト−Ｏが挙げられる。このような耐磨耗付与物質のいずれかが使用される場合、これらの物質は、このような化合物を含まない潤滑剤組成物の表面より大きい表面磨耗の低下を付与するために適切な量で使用され得、そして実際に付与するべきである。
【００３３】
特定の実施形態において、チタン含有物質は、チタンアルコキシド、チタンで修飾された分散剤、芳香族カルボン酸（例えば、安息香酸またはアルキル置換安息香酸）のチタン塩、および硫黄含有酸のチタン塩（例えば、式Ｒ−Ｓ−Ｒ’−ＣＯ２Ｈのものであり、この式において、Ｒは、ヒドロカルビル基であり、そしてＲ’は、ヒドロカルビレン基である）からなる群より選択され得る。
【００３４】
チタン化合物は、任意の好都合な様式で、潤滑剤組成物に加えられ得る。これらの様式は、例えば、他の点では完成した潤滑剤に添加すること（トップ処理（ｔｏｐ−ｔｒｅａｔｉｎｇ））によるか、または濃縮物の形態のチタン化合物を、油もしくは他の適切な溶媒中に、必要に応じて、１種以上のさらなる成分（例えば、酸化防止剤、グリセロールモノオレエートなどの摩擦改質剤、スクシンイミド分散剤などの分散剤、またはオーバーベース化硫化フェネート洗浄剤などの洗浄剤）と一緒に、予め混合しておくことによる。このようなさらなる成分（代表的に、希釈油と一緒である）は、代表的に、添加剤パッケージ（時々、ＤＩ（洗浄剤−抑止剤）パッケージと称される）に含まれ得る。
【００３５】
さらなる従来の成分が、本発明による潤滑剤を調製する際に使用され得る。これらの成分は、例えば、クランクケース潤滑剤において代表的に使用される添加剤である。クランクケース潤滑剤は、代表的に、本明細書中以下に記載される以下の成分のいずれかまたはすべてを含有し得る。１つのこのような添加剤は、耐磨耗剤である。
【００３６】
耐磨耗剤の例としては、リンを含有する耐磨耗剤／極圧剤（例えば、金属のチオリン酸塩、リン酸エステルおよびその塩、リンを含有するカルボン酸、エステル、エーテル、およびアミド）；ならびにホスファイトが挙げられる。リンの酸としては、リン酸、ホスホン酸、ホスフィン酸、およびチオリン酸（ジチオリン酸を含む）、ならびにモノチオリン酸、チオホスフィン酸、およびチオホスフィン酸が挙げられる。リンを含有しない耐磨耗剤としては、ホウ酸化エステル、モリブデン含有化合物、および硫黄化オレフィンが挙げられる。
【００３７】
リンの酸のエステルは、１種以上のリンの酸または無水物を、例えば、１個〜３０個、または２個〜２４個、または１２個までの炭素原子を含むアルコール（種々の型のモノオールよびジオールおよびポリオールが挙げられる）と反応させることによって、調製され得る。このようなアルコール（市販のアルコール混合物を含む）は、周知である。これらのリンの酸のエステルの例としては、トリフェニルリン酸エステルおよびトリクレジルリン酸エステルが挙げられる。
【００３８】
１つの実施形態において、リンの耐磨耗剤／極圧剤は、ジチオリン酸またはホスホロジチオ酸であり得る。ジチオリン酸は、式（ＲＯ）２ＰＳＳＨによって表され得、この式において、Ｒは、独立して、例えば、３個〜３０個の炭素原子、または１８個まで、または１２まで、または８個までの炭素原子を含むヒドロカルビル基である。
【００３９】
リンの酸のエステルの金属塩は、金属塩基とリンの酸のエステルとの反応によって、調製される。この金属塩基は、金属塩を形成し得る任意の金属化合物であり得る。金属塩基の例としては、金属酸化物、金属水酸化物、金属炭酸塩、金属硫酸塩、金属ホウ酸塩などが挙げられる。金属塩基の金属としては、ＩＡ族の金属、ＩＩＡ族の金属、ＩＢ族ＶＩＩＢ族の金属、およびＶＩＩＩ族の金属（ＣＡＳ版の元素の周期表）が挙げられる。これらの金属としては、アルカリ金属、アルカリ土類金属および遷移金属が挙げられる。１つの実施形態において、この金属は、ＩＩＡ族の金属（例えば、カルシウムまたはマグネシウム）、ＩＩＢ族の金属（例えば、亜鉛）、またはＶＩＩＢ族の金属（例えば、マンガン）である。１つの実施形態において、この金属は、マグネシウム、カルシウム、マンガンまたは亜鉛である。この金属はまた、チタンであり得るが、特定の実施形態において、この金属塩は、Ｔｉ塩以外である。
【００４０】
１つの実施形態において、リンを含有する耐磨耗剤／極圧剤は、金属チオリン酸塩、または金属ジチオリン酸塩である。この金属チオリン酸塩は、当業者に公知の手段によって調製される。金属ジチオリン酸塩の例としては、ジチオリン酸イソプロピルメチルアミル亜鉛、ジチオリン酸イソプロピルイソオクチル亜鉛、ジチオリン酸ジ（シクロヘキシル）亜鉛、ジチオリン酸イソブチル２−エチルヘキシル亜鉛、ジチオリン酸イソプロピル２−エチルヘキシル亜鉛、ジチオリン酸イソブチルイソアミル亜鉛、ジチオリン酸イソプロピルｎ−ブチル亜鉛、ジチオリン酸ジ（ヘキシル）カルシウム、およびジチオリン酸ジ（ノニル）バリウムが挙げられる。
【００４１】
１つの実施形態において、リン含有耐磨耗剤は、リン含有アミドである、リン含有アミドは、例えば、チオリン酸エステルまたはジチオリン酸エステルと、不飽和アミドとの反応によって、調製され得る。不飽和アミドの例としては、アクリルアミド、Ｎ，Ｎ−メチレンビス（アクリルアミド）、メタクリルアミド、クロトンアミドなどが挙げられる。リンの酸と不飽和アミドとの反応生成物は、連結化合物またはカップリング化合物（例えば、ホルムアルデヒドまたはパラホルムアルデヒド）とさらに反応させられ得る。リン含有アミドは、当該分野において公知であり、そして米国特許第４，６７０，１６９号、同第４，７７０，８０７号、および同第４，８７６，３７４．に開示されている。
【００４２】
１つの実施形態において、リンの耐磨耗剤／極圧剤は、少なくとも１つのホスファイトを含む、リン含有カルボン酸エステルである。このホスファイトは、ジヒドロカルビルホスファイトまたはトリヒドロカルビルホスファイトであり得る。１つの実施形態において、各ヒドロカルビル基は、独立して、１個〜２４個の炭素原子、または１個〜１８個、または２個〜８個の炭素原子を含む。ホスファイトおよびそれらの調製は、公知であり、そして多くのホスファイトが、市販されている。特に有用なホスファイトは、亜リン酸水素ジブチル、亜リン酸水素ジオレイル、亜リン酸水素ジ（Ｃ１４〜１８）、および亜リン酸トリフェニルである。
【００４３】
他のリン含有耐磨耗剤としては、トリフェニルチオホスフェート、およびジチオリン酸エステル（例えば、混合されたＯ，Ｏ−（２−メチルプロピル，アミル）−Ｓ−カルボメトキシ−エチルホスホロジチオエートおよびＯ，Ｏ−ジイソオクチル−Ｓ−カルボメトキシエチル−ホスホロジチオエート）が挙げられる。
【００４４】
このようなリン含有耐磨耗剤は、米国特許出願第２００３／００９２５８５号により詳細に記載されている。
【００４５】
リン含有耐磨耗剤の適切な量は、選択される特定の試薬およびその有効性に、ある程度依存する。しかし、特定の実施形態において、このリン含有耐磨耗剤は、組成物に０．０１重量％〜０．２重量％のリンをもたらす量、または０．０１５重量％〜０．１５重量％、または０．０２重量％〜０．１重量％、または０．０２５重量％〜０．０８重量％のリンをもたらす量で存在し得る。例えば、亜リン酸水素ジブチル（（Ｃ４Ｈ９Ｏ）２Ｐ（Ｏ）Ｈであり、これは、約１６重量％のＰを含む）について、適切な量は、０．０６２％〜０．５６％を含み得る。代表的なジアルキルジチオリン酸亜鉛（ＺＤＰ）（これは、（油がない状態に基づいて計算して）１１％のＰを含み得る）について、適切な量は、０．０９％〜０．８２％を含み得る。本発明の利点は、比較的低い量のＺＤＰ、ならびに亜鉛、硫黄、およびリンの他の供給源（例えば、１２００ｐｐｍ未満、１０００ｐｐｍ未満、５００ｐｐｍ未満、１００ｐｐｍ未満、またはさらに５０ｐｐｍ未満のリン）を含む処方物において、より明白に実現され得る場合があると考えられる。特定の実施形態において、リンの量は、５０ｐｐｍ〜５００ｐｐｍ、または５０ｐｐｍ〜６００ｐｐｍであり得る。
【００４６】
他の耐磨耗剤としては、ジチオカルバメート化合物が挙げられ得る。１つの実施形態において、ジチオカルバメートを含有する組成物は、ジアミルアミンまたはジブチルアミンと、二硫化炭素との反応から誘導される。この反応は、ジチオカルバミン酸または塩を形成し、これが最終的に、アクリルアミドと反応する。この試薬の量、または耐磨耗剤全体の量は、リン含有試薬について上に記載されたものと類似であり得、例えば、特定の実施形態において、０．０５重量％〜１重量％であり得る。
【００４７】
分散剤は、潤滑剤の分野において周知であり、そして主として、無灰型分散剤およびポリマー分散剤として公知であるものが挙げられる。無灰型分散剤は、比較的高い分子量の炭化水素鎖に結合した極性基によって特徴付けられる。代表的な無灰分散剤としては、窒素含有分散剤（例えば、Ｎ置換された長鎖アルケニルスクシンイミド）が挙げられ、これは、代表的に
【００４８】
【化１】
2008534744.tif 000003
を含む種々の化学構造を有する。この化学構造において、各Ｒ１は、独立して、アルキル基（頻繁には、５００〜５０００の分子量を有するポリイソブチル基）であり、そしてＲ２は、アルケニル基（通常、エチレン（Ｃ２Ｈ４）基）である。このような分子は、通常、アルケニルアシル化剤とポリアミンとの反応から誘導され、そしてこれらの２つの部分の間の種々の連結は、上に示される単純なイミド構造以外にも可能であり、これらの連結としては、種々のアミドおよび第四級アンモニウム塩が挙げられる。スクシンイミド分散剤は、米国特許第４，２３４，４３５号および同第３，１７２，８９２号に、より充分に記載されている。
【００４９】
別のクラスの無灰分散剤は、高分子量のエステルである。これらの物質は、これらがヒドロカルビルアシル化剤と高脂肪族アルコール（例えば、グリセロール、ペンタエリトリトール、またはソルビトール）との反応によって調製されるようであり得ることを除いて、上記スクシンイミドと類似である。このような物質は、米国特許第３，３８１，０２２号により詳細に記載されている。
【００５０】
別のクラスの無灰分散剤は、Ｍａｎｎｉｃｈ塩基である。これらの塩基は、高分子量のアルカリ置換されたフェノールと，アルキレンポリアミンと，アルデヒド（例えば，ホルムアルデヒド）との縮合によって形成される物質である。このような物質は、一般構造
【００５１】
【化２】
2008534744.tif 000004
（種々の異性体などを含む）を有し得、そして米国特許第３，６３４，５１５号により詳細に記載されている。
【００５２】
他の分散剤としては、ポリマー分散剤添加剤が挙げられ、これらは一般に、ポリマーに分散特徴を付与する極性官能性を含む、炭化水素ベースのポリマーである。
【００５３】
分散剤はまた、種々の試薬のうちのいずれかとの反応によって、後処理され得る。とりわけ、尿素、チオ尿素、ジメルカプトチアジアゾール、二硫化炭素、アルデヒド、ケトン、カルボン酸、炭化水素置換された無水コハク酸、ニトリル、エポキシド、ホウ素化合物、およびリン化合物である。このような処理を詳述する参考文献は、米国特許第４，６５４，４０３号に列挙されている。
【００５４】
本発明の組成物中の分散剤の量は、代表的に、１重量％〜１０重量％、または１．５重量％〜９．０重量％、または２．０重量％〜８．０重量％であり得る（すべて、油がない状態に基づいて表現される）。
【００５５】
別の成分は、酸化防止剤である。特定の酸化防止剤は、チタンを含有し得るが、特定の実施形態において、存在し得る酸化防止剤は、チタン含有酸化防止剤以外のものである。すなわち、Ｔｉ含有酸化防止剤は、潤滑剤中に存在しても存在しなくてもよいが、特定の実施形態において、チタンを含有しない、異なる酸化防止剤またはさらなる酸化防止剤が存在し得る。
【００５６】
酸化防止剤は、フェノール性酸化防止剤を包含し、これは、一般式
【００５７】
【化３】
2008534744.tif 000005
のものであり得る。この一般式において、Ｒ４は、１個〜２４個、または４個〜１８個の炭素原子を含むアルキル基であり、そしてａは、１〜５、または１〜３、または２の整数である。このフェノールは、２個〜３個のｔ−ブチル基を含むブチル置換されたフェノールであり得、例えば、
【００５８】
【化４】
2008534744.tif 000006
であり得る。
【００５９】
パラ位もまた、ヒドロカルビル基、または２つの芳香族環を架橋する基によって、占有され得る。特定の実施形態において、このパラ位は、エーテル含有基によって占有され、例えば、式
【００６０】
【化５】
2008534744.tif 000007
の酸化防止剤である。この式において、Ｒ３は、ヒドロカルビル基（例えば、１個〜１８個、または２個〜１２個、または２個〜８個、または２個〜６個の炭素原子を含むアルキル基）であり；そしてｔ−アルキルは、ｔ−ブチルであり得る。このような酸化防止剤は、米国特許第６，５５９，１０５号により詳細に記載されている。
【００６１】
酸化防止剤としてはまた、式
【００６２】
【化６】
2008534744.tif 000008
のもののような芳香族アミンが挙げられる。この式において、Ｒ５は、フェニル基、ナフチル基、またはＲ７により置換されたフェニル基などの芳香族基であり得、そしてＲ６およびＲ７は、独立して、水素、あるいは１個〜２４個、または４個〜２０個、または６個〜１２個の炭素原子を含むアルキル基であり得る。１つの実施形態において、芳香族アミン酸化防止剤は、式
【００６３】
【化７】
2008534744.tif 000009
のノニル化ジフェニルアミン、またはジ−ノニル化アミンとモノ−ノニル化アミンとの混合物などの、アルキル化ジフェニルアミンを含有し得る。
【００６４】
酸化防止剤としてはまた，硫黄化オレフィン（例えば，モノスルフィドもしくはジスルフィド，またはこれらの混合物）が挙げられる。これらの物質は、一般に、１個〜１０個（例えば、１個〜４個、または１個もしくは２個）の硫黄原子を有するスルフィド結合を有する。硫黄化されて本発明の硫黄化有機化合物を形成し得る物質としては、油、脂肪酸およびエステル、オレフィンおよびこれらのオレフィンから作製されるポリオレフィン、テルペン、またはＤｉｅｌｓ−Ａｌｄｅｒ付加体が挙げられる。いくつかのこのような硫黄化物質の調製の方法の詳細は、米国特許第３，４７１，４０４号および同第４，１９１，６５９号に見出され得る。
【００６５】
モリブデン化合物もまた、酸化防止剤として働き得、そしてこれらの物質はまた、種々の他の機能（例えば、耐磨耗剤）で働き得る。潤滑油組成物における、モリブデンおよび硫黄を含有する組成物の、耐磨耗剤および酸化防止剤としての使用は、公知である。例えば、米国特許第４，２８５，８２２号は、（１）極性溶媒と、酸性モリブデン化合物と、油溶性塩基性窒素化合物とを混合して、モリブデン含有錯体を形成すること、ならびに（２）この錯体を二硫化炭素と接触させて、モリブデンおよび硫黄を含有する組成物を形成することによって調製された、モリブデンおよび硫黄を含有する組成物を含有する、潤滑油組成物を開示する。モリブデンベースの酸化防止剤は、存在しても存在しなくてもよい。特定の実施形態において、この潤滑剤処方物は、モリブデンをほとんどまたはまったく含まず、例えば、重量で５００ｐｐｍ未満、または３００ｐｐｍ未満、または１５０ｐｐｍ未満、または１００ｐｐｍ未満、または５０ｐｐｍ未満、または２０ｐｐｍ未満、または１０ｐｐｍ未満、または５ｐｐｍ未満、または１ｐｐｍ未満のＭｏである。
【００６６】
酸化防止剤の代表的な量は、もちろん、特定の酸化防止剤およびその個々の有効性に依存するが、例示的な総量は、０．０１重量％〜５重量％、または０．１５重量％〜４．５重量％、または０．２重量％〜４重量％であり得る。さらに、１種以上の酸化防止剤が存在し得、そしてこれらの特定の組み合わせは、その組み合わせられた全体的な効果が相乗的であり得る。
【００６７】
洗浄剤は、代表的に、オーバーベース化物質である。オーバーベース化物質（他にオーバーベース化塩または長塩基化塩と称される）は、一般に、単相の均質なニュートン系であり、金属と、この金属と反応する特定の酸性有機化合物との化学量論に従う中和のために存在するよりも過剰な、金属含有量により特徴付けられる。オーバーベース化物質は、酸性物質（代表的に、無機酸または低級カルボン酸であり、好ましくは、二酸化炭素）を、酸性有機化合物、この酸性有機物質のための反応媒体（少なくとも１種の不活性な有機溶媒（例えば、鉱油、ナフサ、トルエン、キシレン）を含有する）、化学量論的に過剰な金属塩基（例えば、他の金属のうちでもとりわけ、Ｃａ化合物、Ｍｇ化合物、Ｂａ化合物、Ｎａ化合物、またはＫ化合物）、および促進剤（例えば、フェノールまたはアルコール）を含有する混合物と反応させることによって、調製される。この酸性有機物質は、通常、油中へのある程度の溶解度を提供するために充分な数の炭素原子を有する。過剰な金属の量は、通常、金属比で表される。用語「金属比」とは、金属の全当量対酸性有機化合物の当量の比である。天然の金属塩は、金属比１を有する。通常の金属塩において存在するよりも４．５倍多くの金属を有する塩は、３．５当量の金属過剰、すなわち４．５の比を有する。
【００６８】
このようなオーバーベース化物質は、当業者に周知である。スルホン酸の塩基性塩（例えば、長鎖アルキルベンゼンスルホン酸、カルボン酸、フェノール（オーバーベース化フェノールスルフィド（硫黄で架橋されたフェノール）を含む）、ホスホン酸、およびこれらのうちのいずれか２つ以上の混合物）を作製するための技術を記載する特許としては、米国特許第２，５０１，７３１号；同第２，６１６，９０５号；同第２，６１６，９１１号；同第２，６１６，９２５号；同第２，７７７，８７４号；同第３，２５６，１８６号；同第３，３８４，５８５号；同第３，３６５，３９６号；同第３，３２０，１６２号；同第３，３１８，８０９号；同第３，４８８，２８４号；および同第３，６２９，１０９号が挙げられる。
【００６９】
他の酸性基材またはより特別な酸性基材に基づく洗浄剤としては、サリチレート、サリキサレート、およびサリゲニンが挙げられる。代表的なサリチレート洗浄剤は、油溶性を促進するために充分に長い炭化水素置換基を有する、金属オーバーベース化サリチレートである。ヒドロカルビル置換されたサリチル酸は、サリチル酸のアルカリ金属塩と二酸化炭素との反応による、対応するフェノールの反応によって調製され得る。炭化水素置換基は、カルボキシレート洗浄剤またはフェネート洗浄剤について記載されたとおりであり得る。オーバーベース化サリチル酸洗浄剤およびこれらの調製は、米国特許第３，３７２，１１６号に、より詳細に記載されている。
【００７０】
サリキサレート誘導体の洗浄剤およびサリゲニン誘導体の洗浄剤は、米国特許出願公開第２００４／０１０２３３５号に、より詳細に記載されている。サリゲニン洗浄剤は、式
【００７１】
【化８】
2008534744.tif 000010
によって表され得、この式において、Ｘは、−ＣＨＯまたは−ＣＨ２ＯＨを含み、Ｙは、−ＣＨ２−または−ＣＨ２ＯＣＨ２−を含み、そして代表的な実施形態において、このような−ＣＨＯ基は、少なくとも１０モル％のＸ基およびＹ基を含み；そしてＭは、金属イオンの価数であり、代表的には、一価または二価である。各ｎは、独立して、０または１である。Ｒ１は、代表的に１個〜６０個の炭素原子を含むヒドロカルビル基であり、ｍは、０〜１０であり、そしてｍ＞０である場合、Ｘ基のうちの１つは、Ｈであり得；各ｐは、独立して、０、１、２または３であり、好ましくは、１であり；そして全てのＲ１基における炭素原子の総数は、代表的に、少なくとも７である。ｎが０である場合、Ｍは、Ｈにより置き換えられて、中和されていないフェノール性−ＯＨ基を形成する。好ましい金属イオンＭは、一価の金属イオン（例えば、リチウム、ナトリウム、カリウム）、ならびに二価のイオン（例えば、カルシウムまたはマグネシウム）である。サリゲニン誘導体およびこれらの調製方法は、米国特許第６，３１０，００９号に、より詳細に記載されている。
【００７２】
サリキサレート洗浄剤は、式（Ｉ）または式（ＩＩ）
【００７３】
【化９】
2008534744.tif 000011
のうちの少なくとも１つのユニットを含む、実質的に線状の化合物によって代表され得、この化合物の各末端は、式（ＩＩＩ）または式（ＩＶ）
【００７４】
【化１０】
2008534744.tif 000012
の末端基を有し、このような基は、二価の架橋基Ａによって連結され、これらの架橋基は、各連結について同じであっても異なっていてもよい。上記式（Ｉ）〜（ＩＶ）において、Ｒ３は、水素またはヒドロカルビル基であり；Ｒ２は、ヒドロキシル基またはヒドロカルビル基であり、ｊは、０、１、または２であり；Ｒ６は、水素、ヒドロカルビル基、またはヘテロ置換ヒドロカルビル基であり；そしていずれかのＲ４は、ヒドロキシルであり、そしてＲ５およびＲ７は、独立して、水素、ヒドロカルビル基、もしくはヘテロ置換ヒドロカルビル基のいずれかであるか、またはＲ５とＲ７との両方がヒドロカルビルであり、そしてＲ４が、水素、ヒドロカルビル基、もしくはヘテロ置換ヒドロカルビル基であり；ただし、Ｒ４、Ｒ５、Ｒ６およびＲ７のうちの少なくとも１つは、少なくとも８個の炭素原子を含むヒドロカルビルであり；そしてこれらの分子は、平均して、単位（Ｉ）または単位（ＩＩＩ）のうちの少なくとも１つ、および単位（ＩＩ）または単位（ＩＶ）のうちの少なくとも１つを含み、そして組成物中の単位（Ｉ）と単位（ＩＩＩ）との総数対単位（ＩＩ）と単位（ＩＶ）との総数の比は、０．１：１〜２：１である。二価の架橋基「Ａ」（これらは、各場合において同じであっても異なっていてもよい）は、−ＣＨ２−（メチレン架橋）および−ＣＨ２ＯＣＨ２−（エーテル架橋）を含み、これらのいずれかは、ホルムアルデヒドまたはホルムアルデヒド等価物（例えば、パラホルム、ホルマリン）から誘導され得る。サリキサレート誘導体およびそれらの調製方法は、米国特許第６，２００，９３６号および国際公開第０１／５６９６８号に、より詳細に記載されている。サリキサレート誘導体は、大環状であるよりもむしろ、主として線状の構造を有するが、両方の構造が、用語「サリキサレート」に包含されることが意図されると考えられる。
【００７５】
洗浄剤の量は、代表的に、油なしの状態に基づいて、０．１重量％〜５．０重量％であり得る。多くの洗浄剤は、３０％〜５０％の希釈油を含有するので、このことは、例えば、市販の油溶性洗浄剤の約０．２重量％〜１２重量％に対応する。他の実施形態において、洗浄剤の量は、（油なしで）０．２重量％〜４．０重量％、または０．３重量％〜３．０重量％であり得る。
【００７６】
洗浄剤は、上記金属のうちのいずれか、および一般的に、他の金属に基づき得る。従って、チタンベースの洗浄剤もまた可能である。従って、特定の洗浄剤は、チタンを含有し得るが、特定の実施形態において、存在し得る洗浄剤は、チタン含有洗浄剤以外のものである。すなわち、Ｔｉ含有洗浄剤は、潤滑剤中に存在しても存在しなくてもよいが，特定の実施形態において，チタンを含有しない異なる洗浄剤またはさらなる洗浄剤が，存在し得る。もちろん、潤滑剤中の金属イオンは，１つの洗浄剤から別の洗浄剤に移動し得、その結果、チタン洗浄剤以外の洗浄剤が最初に添加される場合、ある期間の後に、これらの分子のうちのいくらかは、Ｔｉイオンと会合し得ることが認識される。Ｔｉ含有洗浄剤以外の洗浄剤の存在は、このような洗浄剤中の、このような付随的な移動したＴｉイオンの存在によって、無効にされないと解釈されるべきである。
【００７７】
粘度改質剤（時々、粘度指数改質剤または粘度改変剤と称される）が、本発明の組成物に含有され得る。粘度改質剤は、通常、ポリマーであり、ポリイソブテン、ポリメタクリル酸エステル、ジエンポリマー、ポリアルキルスチレン、エステル化スチレン−無水マレイン酸コポリマー、アルケニルアレーン−共役ジエンコポリマーおよびポリオレフィンが挙げられる。本発明の粘度改質剤以外の、多官能性粘度改質剤（分散特性および／または酸化防止特性もまた有する）が公知であり、そして本発明の製品に加えて必要に応じて使用され得る。
【００７８】
本発明の潤滑油において必要に応じて使用され得る他の添加剤としては、流動点降下剤、極圧剤、耐磨耗剤、色安定化剤および消泡剤が挙げられる。
【００７９】
本発明の組成物中に含有され得る極圧剤および腐食防止剤および酸化防止剤は、塩素化された脂肪族炭化水素、有機スルフィドおよび有機ポリスルフィド、リンのエステル（炭化水素ホスファイトおよびトリ炭化水素ホスファイトが挙げられる）、ならびにモリブデン化合物によって例示される。
【００８０】
本明細書中に記載される種々の添加剤は、潤滑剤に直接添加され得る。しかし、１つの実施形態において、これらの添加剤は、濃縮物を形成する量の、実質的に不活性な通常は液体の有機希釈剤（例えば、鉱油または合成油（例えば、ポリαオレフィン））で希釈されて、添加剤濃縮物を形成し得る。これらの濃縮物は、通常、本発明の組成物の０．１重量％〜８０重量％を構成し、そしてさらに、当該分野において公知であるかまたは本明細書中で上に記載された、１種以上の他の添加剤を含有し得る。１５％、２０％、３０％、もしくは５０％、またはこれより高濃度などの添加剤が、使用され得る。「濃縮物を形成する量」とは、一般に、完全に処方された潤滑剤中に存在する量より少ない（例えば、８５％未満、または８０％未満、または７０％未満、または６０％未満）、油または他の溶媒の量を意味する。添加剤の濃縮物は、所望の成分を、しばしば高温（通常、１５０℃まで、または１３０℃まで、または１１５℃まで）で一緒に混合することによって、調製され得る。
【００８１】
従って、本発明の潤滑組成物は、機械デバイスの表面を潤滑するために使用される場合、機関の性能、機関の磨耗、機関の清浄性、デポジット制御、濾過性、および酸化という特性のうちの１つ以上の劣化に対する保護を付与する。機械デバイスは、例えば、エンジンドライブトレインであり、例えば、乗物のドライブトレインの可動部品であり、内燃機関の構成要素の内部表面が挙げられる。従って、このような表面は、潤滑組成物のコーティングを含むといわれ得る。
【００８２】
潤滑されるべき内燃機関としては、ガソリンを燃料とする機関、火花点火機関、ディーゼルエンジン、圧縮着火機関、２行程サイクルエンジン、４行程サイクルエンジン、油だめにより潤滑される機関、燃料により潤滑される機関、天然ガスを燃料とする機関、海洋用ディーゼルエンジン、および定置機関が挙げられ得る。このような機関が使用され得る乗物としては、自動車、トラック、オフロード仕様の乗物、海洋用の乗物、オートバイ、全地勢走行車、およびスノーモービルが挙げられる。１つの実施形態において、潤滑される機関は、ヘビーデューティーディーゼルエンジンであり、この機関としては、油だめにより潤滑される機関、２行程サイクルエンジンまたは４行程サイクルエンジンが挙げられ得、これらは、当業者に周知である。このような機関は、３Ｌより大きいか、５Ｌより大きいか、または７Ｌより大きい、エンジン排気量を有し得る。
【００８３】
本明細書中で使用される場合、用語「ヒドロカルビル置換基」または「ヒドロカルビル基」は、その通常の意味で使用され、これらの用語は、当業者に周知である。具体的には、これらの用語は、その分子の残りの部分に直接結合した炭素原子を有し、そして主として炭化水素の特徴を有する基をいう。ヒドロカルビル基の例としては、以下が挙げられる：
炭化水素置換基（すなわち、脂肪族置換基（例えば、アルキルまたはアルケニル）、脂環式置換基（例えば、シクロアルキル、シクロアルケニル）、ならびに芳香族置換された芳香族置換基、脂肪族置換された芳香族置換基、および脂環式置換された芳香族置換基、ならびに環が分子の別の部分を介して結合している（例えば、２つの置換基が一緒になって１つの環を形成する）環式置換基）；
置換炭化水素置換基（すなわち、本明細書の文脈において、置換基の主として炭化水素の性質を変化させない非炭化水素基（例えば、ハロ（特に、クロロおよびフルオロ）、ヒドロキシ、アルコキシ、メルカプト、アルキルメルカプト、ニトロ、ニトロソ、ならびにスルホキシ）を含む置換基）；
ヘテロ置換基（すなわち、本発明の文脈において、主として炭化水素の特徴を有するが、環または鎖中に炭素以外のものを含む（その他は炭素原子からなる）置換基）。ヘテロ原子としては、硫黄、酸素、窒素が挙げられ、そしてピリジル、フリル、チエニルおよびイミダゾリルなどの置換基を包含する。一般に、２つ以下、好ましくは１つ以下の、非炭化水素置換基が、ヒドロカルビル基中の１０個ごとの炭素原子について存在する。代表的に、ヒドロカルビル基中には、非炭化水素置換基は存在しない。
【００８４】
上記物質のうちのいくつかは、最終処方物中で相互作用し得、その結果、最終処方物の成分は、最初に添加された成分と異なり得ることが，公知である。例えば，（例えば洗浄剤の）金属イオンは、他の分子の他の酸性部位またはアニオン性部位に移動し得る。これによって形成される生成物（本発明の組成物をその意図された用途で使用する際に形成される生成物を含む）は、容易な説明をされにくいかもしれない。それにもかかわらず、全てのこのような改変および反応生成物は、本発明の範囲内に含まれる。本発明は、上に記載された成分を混合することによって調製される組成物を包含する。
【実施例】
【００８５】
（処方物Ａ）  潤滑剤処方物を、チタンの添加なしおよびありで試験するために調製する。この処方物は、以下の成分を含有する：
１００重量部のＡＰＩ  Ｇｒｏｕｐ  ２ベースストック（１３０Ｎおよび２６０Ｎ）；
１５部の市販のスチレン−イソプレン粘度改変剤（市販の物質中に存在する希釈油成分を含有する）；
０．２部の無水マレイン酸／スチレンコポリマー流動点降下剤（約５４％の希釈油を含有する）
７．２部のスクシンイミド分散剤（５０％の希釈油を含有する）
３．０４部の多重オーバーベース化硫酸カルシウム、フェネート、およびサリキサレート洗浄剤（各々、２７％〜５１％の希釈油を含有する）
１．５１部の酸化防止剤（硫黄化オレフィン−硫黄化Ｄｉｅｌｓ−Ａｌｄｅｒ付加体）、ヒンダードフェノールエステル、およびジアルキルアリールアミン
０．９８部のジ（第二級）アルキルジチオリン酸亜鉛（９％の希釈油を含有する）
０．０１部の市販の消泡剤
１．０５部のさらなる希釈油。
【００８６】
上記処方物を、チタンイソプロポキシドでトップ処理して、以下の表に示される量のＴｉ濃度を得る。これらの処方物を、Ｋｏｍａｔｓｕホットチューブ試験（２８０℃）に供する。この試験は、アルミニウムヒータブロックに挿入されてこのブロックにより加熱される、ガラスチューブからなる。サンプルを、このガラスチューブに通して、１６時間、０．３１ｃｍ３／時間の流量で、１０ｃｍ３／分の空気流と一緒にシリンジポンプで引き込む。この試験の終了時に、これらのチューブをすすぎ、そして目視により０〜１０のスケールで評点を付ける。０は、黒色のチューブであり、１０は、清浄なチューブである。これらの結果を、以下の表に提供する：
【００８７】
【表２】
2008534744.tif 000013
本発明の処方物をまた、「ＫＥＳ濾過試験」に供する。この試験において、９９ｇのサンプル（この例において、処方物Ａおよび示される量のチタン（チタンイソプロポキシドとして供給される））を、１ｇの水と一緒に１２時間〜２４時間、室温で振盪する。得られた混合物を、５μｍの細孔を有するフィルタに通す。結果を、サンプルがこのフィルタを通過するために必要とされる分数として表す。
【００８８】
【表３】
2008534744.tif 000014
（処方物Ｂ）  潤滑剤処方物を、チタンの添加ありまたはなしで試験するために調製する。この処方物は、以下の成分を含有する：
９３重量部のＡＰＩ  Ｇｒｏｕｐ  ２ベースストック（ＳＡＥ−３０）；
２．８部のスクシンイミド分散剤（４９％の希釈油を含有する）
０．７部のジ（第二級）アルキルジチオリン酸亜鉛（９％の希釈油を含有する）
３．１部の多重オーバーベース化スルホン酸カルシウムおよびフェネート分散剤（各々、２７％〜５２％の希釈油を含有する）
０．２部の市販のフェノール系酸化防止剤
０．００８部の市販の消泡剤
０．１部のさらなる希釈油。
【００８９】
処方物Ｂ、および以下の表に示されるような量のチタンイソプロポキシド（記載されるもの以外は最終ブレンドに添加される）を、分散剤パネルコークス器試験に供する。この試験において、試験処方物のサンプルを、加熱した鋼パネル（３３０℃）に５秒間跳ねかけ、次いで、このパネルを５５秒間焼成する。このサイクルを、１分間の間隔で、３時間の全試験時間にわたって繰り返す。この試験の終了時に、パネル上のデポジットの量をｍｇで決定する。
【００９０】
以下の表には、上記のようなＫｏｍａｔｓｕホットチューブ試験からのこれらの標本についての結果もまた報告される。
【００９１】
【表４】
2008534744.tif 000015
ａ．Ｔｉイソプロポキシドをまず酸化防止剤に添加し、次いでブレンドする。
ｂ．Ｔｉイソプロポキシドをまず他の成分の濃縮物に添加し、次いでブレンドする。
【００９２】
これらの結果は、分散剤パネルコークス期試験において、８ｐｐｍ未満のＴｉにおいてさえも、そしておそらく、より低いＴｉにおいてさえも、かなりの改善を示す。これらはまた、ＫＨＴ試験結果において、かなりの改善を示す（この処方物については、約３５ｐｐｍより多いＴｉで開始する）（ＫＨＴ試験の変動性は、約±１単位であるようである）。
【００９３】
（処方物Ｃ）  定置ガスエンジン潤滑剤処方物を、チタンの添加ありまたはなしで試験するために調製する。この処方物は、以下の成分を含有する：
１００重量部のＡＰＩ  Ｇｒｏｕｐ  ２ベースストック（６００Ｎ）；
４．２４部のスクシンイミド分散剤（４０％の希釈油を含有する）
０．３０部のジ（第二級）アルキルジチオリン酸亜鉛（９％の希釈油を含有する）
２．４８部のオーバーベース化スルホン酸カルシウムおよびフェネート分散剤（各々、２７％〜４７％の希釈油を含有する）
２．０６部の市販の酸化防止剤
０．００７部の市販の消泡剤
０．２９部のさらなる希釈油。
【００９４】
処方物Ｃおよび以下の表に示されるような量のチタンイソプロポキシドを、Ｃａｔ  １Ｍ−ＰＣ試験（ＡＳＴＭ手順Ｄ６６１８）に供する。この試験は、エンジン油を、４行程サイクルディーゼルエンジンにおける、リングの固着、リングおよびシリンダの磨耗、ならびにピストンデポジットの蓄積について評価する。結果を、補正デメリット評価結果合計点（ｗｅｉｇｈｔｅｄ  ｔｏｔａｌ  ｄｅｍｅｒｉｔｓ（ＷＴＤ））および第一リング溝カーボン詰まり（ｔｏｐ  ｇｒｏｏｖｅ  ｆｉｌｌ（ＴＧＦ））として報告する。Ｋｏｍａｔｓｕホットチューブ試験のついての結果もまた、報告する。
【００９５】
【表５】
2008534744.tif 000016
−は、測定がなされなかったことを示す。
【００９６】
これらの結果は、Ｃａｔ  １Ｍ−ＰＣ試験とＫＨＴ試験との両方において、優れた性能を示す。
【００９７】
上記文献の各々は、本明細書中に参考として援用される。実施例中を除いて、または層ではないことが明白に示される場合を除いて、物質の量、反応条件、分子量、炭素原子の数などを特定する本明細書中の全ての数量は、単語「約」によって修飾されていると理解されるべきである。他に示されない限り、本明細書中で言及される化学物質または組成物は、異性体、副生成物、誘導体、および市販の等級に存在すると通常理解されるような他の物質を含有し得る、市販の等級の物質であると解釈されるべきである。しかし、各化学成分の量は、そうではないことが示されない限り、市販の物質中に慣習的に存在し得るあらゆる溶媒または希釈油を除いて提供される。本明細書中に記載される量、範囲および比の上限および下限は、独立して組み合わせられ得ることが理解されるべきである。同様に、本発明の各要素の範囲および量は、他の要素のいずれかについての範囲または量と一緒に使用され得る。本明細書中で使用される場合、表現「〜から本質的になる」は、考慮中の組成物の基本的滑新規な特徴に重大な影響を与えない物質の含有を許容する。
【国際調査報告】
2008534744.tif 000017
2008534744.tif 000018
2008534744.tif 000019